(57)【要約】【課題】  本発明は、金属アレルギーになる原因と、その機序に関する知識を利用してアレルゲンとならないあるいはなり難い金属材料を提案しようとするものである。【解決手段】  本発明は、イオン化しにくいステンレス材料を用いた肌に接触して利用することを特徴とするアクセサリー、にかかるものである。金属アレルギーは、金属のイオン化が原因となる。その根拠として、いくつかの臨床報告があげられる。イオン化しにくい金属すなわち金などの材料でアレルギーを起こすことはきわめて少ない。一方、ニッケルなどの二価イオンに金属アレルギーのある患者は、異なる二価イオンのＨｇなどの金属に対しても金属アレルギーを起こしやすく、一価イオンに対しても同様の臨床例が数多く得られている。したがって、金属アレルギーは、金属のイオン化が原因となっており、イオン化しにくい強固な組成を有する金属は、金属アレルギーを起こしにくい、ということができる。【選択図】  図１
2005110817.tif 000002
【特許請求の範囲】
【請求項１】
材料組成が、重量％で、カーボン０．０３０％以下、ニッケル１０．００％から１５．００％、クロム１６．００％から２０．００％、モリブデン２．００％から４．００％、その他不可避的不純物、からなるステンレス材料を用いた肌に接触して利用するアクセサリー。
【請求項２】
材料組成が、重量％で、カーボン０．０１０％以下、ニッケル１９．００％から２２．００％、クロム２４．００％から２６．００％、モリブデン３．００％から４．００％、その他不可避的不純物、からなるステンレス材料を用いた肌に接触して利用するアクセサリー。
【請求項３】
材料組成が、重量％で、カーボン０．０５０％以下、ニッケル６．００％から８．００％、クロム２５．００％から２８．００％、モリブデン２．００％から４．００％、その他不可避的不純物、からなるステンレス材料を用いた肌に接触して利用するアクセサリー。
【請求項４】
材料組成が、重量％で、カーボン０．０３０％以下、ニッケル６．００％から８
．００％、クロム２５．００％から２８．００％、モリブデン４．００％から６．００％、その他不可避的不純物、からなるステンレス材料であって肌に接触して利用するアクセサリー。
【請求項５】
前記材料を構成する金属イオンの対汗溶出速度が、３５度摂氏から４５度摂氏の条件下で１００μｇ／ｃｍ２／ｄａｙ以下である請求項１から４のいずれか一に記載のアクセサリー。
【請求項６】
前記材料を構成する金属イオンの対汗溶出速度が、３５度摂氏から４５度摂氏の条件下で５０μｇ／ｃｍ２／ｄａｙ以下である請求項１から５のいずれか一に記載のアクセサリー。
【請求項７】
前記材料を構成する金属イオンの対汗溶出速度が、３５度摂氏から４５度摂氏の条件下で１０μｇ／ｃｍ２／ｄａｙ以下である請求項１から６のいずれか一に記載のアクセサリー。
【発明の詳細な説明】
【技術分野】
【０００１】
本発明は、金属アレルギーを起こしにくいアクセサリーに用いる材料および構造に関する。
【背景技術】
【０００２】
金属アレルギーとは、生体が、金属に対して拒絶反応を起こすことである。
【０００３】
この金属アレルギーについては、よく知られているがまだ十分にその機序が解明されているわけではない。肌に接触する金属に対するアレルギーといっても、超微量のアレルゲンの溶出がアレルギーを引き起こすために、たとえば、化粧品に含まれている粉末状の微量なニッケルなどに対してもアレルギーは起こり得る。このために、金属アレルギーは治療が困難なものとされている。
【０００４】
また、歯科用プラント、体内の金属補強、めがね、時計、化粧品に含まれる金属材料、など、生活の回りにはさまざまな金属アレルギーの源が存在する。特に昨今においては、ボディーピアスなど、直接体内に、しかも長時間さらされるような金属材料の利用がなされるようになってきた。
【０００５】
金属材料によるアレルギーは、現れ方は緩やかであるが、一度アレルギー症状があらわれたあとは、治癒するのに３０年から４０年近くもかかる。したがって、装身具といえどもこのアレルギー対策を講じておくことは重要である。
【０００６】
基本的には、金属が肌に接触し、金属が溶出することによって、アレルギーが引き起こされるために、金属と肌とが直接に接触しないように、この間にアレルゲンとはならない材料を介在させるという方法がある。
【０００７】
また、別の例としては、アクセサリーそのものを非アレルゲンとなる材料とするという考え方もある。しかし、このような対策によって、すべてが解決するわけではなく、アクセサリーは本来デザインと不可分のものであり、金属を直接肌に接するような形態のアクセサリーがなくなることはない。その代表例として、ボディーピアスがある。
【特許文献１】特開２００３−１０５４８１
【非特許文献１】「歯科と金属アレルギー」デンタルダイヤモンド社  １９９５年
【発明の開示】
【発明が解決しようとする課題】
【０００８】
本発明は、斯かる実情に鑑み、金属アレルギーになる原因と、その機序に関する知識を利用してアレルゲンとならないあるいはなり難い金属材料を提案しようとするものである。
【課題を解決するための手段】
【０００９】
しかしながらアクセサリーが肌に直接接触しないようにするのは困難である。まず、アクセサリーを装着するユーザに対して注意を喚起し、アクセサリーの利用方法を制限することが考えられるが、ユーザがその利用方法を必ずしも厳守しないのは常である。また、アクセサリーを構成する金属に被覆を施して金属と肌との接触を防止する方法が考えられるが、被覆を施す工程が通常のアクセサリーの製造プロセスに対して余分となるためコスト高となったり、被覆があるがゆえに美的観点からの評価が下がるなどの問題を生じる。
【００１０】
本発明は、イオン化しにくい金属材料を用いたアクセサリーであって、肌に接触して利用することを特徴とするアクセサリーを提供することを目的とするものである。
【００１１】
上記手段によれば、以下のような作用が得られる。
【００１２】
金属アレルギーは、金属のイオン化が原因となる。たとえば、金などの材料でアレルギーを起こすことはきわめて少ない。したがって、上記アクセサリーは金属アレルギーを起こしにくいということができる。
【００１３】
さらに、臨床例からは、ニッケルなどの二価イオン対してアレルギーを有する患者は、異なる二価イオンのＨｇなどの金属に対しても金属アレルギーを起こしやすく、一価イオンに対しても同様の臨床例が数多く報告されている。この例からも金属のイオン化が、金属アレルギーの原因になっていることがわかる。したがって、イオン化しにくい金属は、金属アレルギーを起こす原因になりにくいということができる。
【発明の効果】
【００１４】
本発明の請求項１から７記載のアクセサリーによれば、イオン化しにくい材料を用いることによって、金属アレルギーを心配することなくアクセサリーを肌に接触して利用することが可能となる。また、炎天下や、高温下の作業で汗が出やすい環境、あるいは、漁業などで海水に接する機会が多い場合、その他温泉やプールなどの金属イオンが溶出しやすい条件にあっても、本件発明のアクセサリーを用いれば金属アレルギーを回避することができる、という優れた効果を奏する。
【発明を実施するための最良の形態】
【００１５】
以下、本発明の実施の形態について、添付図面を用いて説明する。なお、本発明は、これら実施形態に何ら限定されるべきものではなく、その要旨を逸脱しない範囲において、種々なる態様で実施し得る。
【００１６】
実施形態1は主に請求項１などに関する。
【００１７】
実施形態２は主に請求項２などに関する。
【００１８】
実施形態３は主に請求項３などに関する。
【００１９】
実施形態４は主に請求項４などに関する。
【００２０】
実施形態５は主に請求項５などに関する。
【００２１】
実施形態６は主に請求項６などに関する。
【００２２】
実施形態７は主に請求項７などに関する。
【００２３】
≪実施形態１≫
【００２４】
<概念>
【００２５】
金属はイオン化することによって皮膚から生体内に容易に侵入し、この金属イオンに対して生体が拒絶反応を起こすことを金属アレルギーという。
【００２６】
図１を用いて拒絶反応が生じる機序を説明する。アクセサリー０１０１から汗０１０６などの溶媒に溶出した金属イオンはハプテン０１０２と呼ばれ、これが、経表皮的に侵入し、ハプテンキャリヤー０１０３と呼ばれるペプチドと結合する。これに対して所属リンパ節でＴ細胞が感作を受け、エフェクターＴ細胞０１０５が生成される。エフェクターＴ細胞が血流中０１０４に十分に存在する時点で再度同じ抗原、つまりここでは金属イオンと結合したハプテンキャリヤーが侵入した際に、皮膚においてＴ細胞を中心とする一連の免疫反応が起こり、紅斑、膨脹などの湿疹反応を形成する一連のプロセスが生じるのである。
【００２７】
したがって、アクセサリーにおいて、イオン化しにくい金属材料を用いることは、金属アレルギーを防ぐもっともよい方法である。このようなイオン化が起こりにくい金属材料としてさまざまなものがあげられるが、本実施形態においては、ステンレス材料からなるアクセサリーについて成分を規定するものである。
【００２８】
<実施形態１の構成>
【００２９】
実施形態１は、材料組成が、重量％で、カーボン０．０３０％以下、ニッケル１０．００％から１５．００％、クロム１６．００％から２０．００％、モリブデン２．００％から４．００％、その他不可避的不純物、からなるステンレス材料を用いた肌に接触して利用するアクセサリーに関する。
【００３０】
<実施形態１の構成の説明>
【００３１】
カーボンを重量％で、０．０３０％以下に抑えるのは、不動態皮膜の形成にあたって、ステンレス材料のクロムがカーボンと結合し炭化クロムを生成することによるクロムの不足を防ぐためである。０．０３０％以上ては、クロムを増量しても炭素と結合してしまうために、不動態皮膜の形成が不安定になる。
【００３２】
モリブデンを重量％で、２．００〜４．００％添加するのは、塩化物水溶液中において不溶性のオキシ塩化モリブデン皮膜を形成することによって、点腐食による不動態皮膜の破壊を防ぐためである。このため、汗や海水や温泉などの塩化物イオンを含む場所において耐食性に優れた合金となる。モリブデンが２．００％以下では、結晶粒界成分の有害な析出が生じ、４．００％以上では、酸に対して逆に不動態皮膜は不安定化する。
【００３３】
ニッケルを重量％で、１０．００％から１４．００％添加するのは、ステンレス材料としての耐食性を向上させるためのオーステナイトを形成させるためである。金属アレルギーの原因となる代表例であるニッケルの含有量が多いことが、そのまま金属アレルギーを引き起こす訳ではなく、ニッケルの添加によってよりイオン化しにくい強固な不動態皮膜を作り出すことによりニッケルイオンの溶出を防止できる。１０．００％以下にするとフェライト組織が生じ、シグマ相が現れやすくなり、不動態皮膜の形成が不安定になる。また、１４．００％以上添加しても不動態皮膜の形成に関する本実施形態のステンレス材料は、その性質が変わらない。
【００３４】
クロムを重量％で、１６．００％から２０．００％添加するのは、クロムもまたステンレス材料としての耐食性を向上させるための不動態皮膜を生成するためである。クロムは、不動態皮膜をつくる基礎となる成分である。１６．００％以下では、酸化的雰囲気に対して不動態皮膜が破壊され、２０．００％以上では不動態皮膜を作るという意味でのクロムの効果は変わらない。金属アレルギーという観点からは、クロムの高配合がクロムイオンの溶出を促す可能性もある。実際、クロムイオンによる金属アレルギーもあり、六価のクロムイオンと三価のクロムイオンのうち、六価のクロムイオンが金属アレルギーになりやすい。しかし、ステンレス材料からイオン化し溶出するクロムは三価クロムであるために、耐食性は向上するが金属アレルギーへの影響は少ないと言うことができる。
【００３５】
以上のような組成を有するステンレス材料は、肌に接触して利用されても、イオン化しにくい材料であり、ひいては、金属アレルギーを起こしにくい材料である。
【００３６】
また、前記ステンレス材料は、その他不可避的不純物からなるステンレス材料であって、例えば、それぞれ重量％で、シリコンを１．５０％以下、マンガンを２．００％以下、リンを０．０４５％以下、サルファを０．０３０％以下含んでも良い。
【００３７】
本実施形態のステンレス材料は、たとえば、ネックレス、ピアス、ボディピアスのように生体外もしくは生体内を貫通して皮膚表面あるいは内皮に直接的に長時間接触する用途に用いることができる。また、金属製の食器など、装飾性を考慮した食器、器具類については、日常的に利用するものについても用いることができる。
【００３８】
金属イオンが溶出するとは、生体表面もしくは生体内から分泌される液性の物質中、すなわち溶媒中に溶出することを言う。または生体外より生体に付着する溶媒に対して、金属イオンが溶出することを言う、あるいは、皮膚表面より湿潤な生体内に溶出することを言う。
【００３９】
この溶媒は、一例をあげれば、アクセサリーが接する皮膚表面に存在する汗である。
【００４０】
あるいは、この溶媒はボティピアスのように皮膚を貫通して体内に接する場合においては、体液の場合もある。ただし、ボディーピアスであっても、体内にあけた貫通孔の表面が皮膚化した場合においては、皮膚表面の汗が主たる溶媒になる。また貫通孔が皮膚化する前においては、体液、あるいは皮膚化のプロセスにおいて分泌される赤血球や白血球を多量に含む体液である。あるいは、皮膚を通じての生体内の体液も含まれる。
【００４１】
前記生体外より生体に付着する溶媒とは海水や、川や池などの淡水、あるいはプールや風呂場における水、水道水、雨水、その他環境から付着する液体のことをいう。
【００４２】
イオン化しにくい金属材料とは、表面に不動態が形成されてイオンが析出しにくい状態となる金属材料である。
【００４３】
したがって、本実施形態のイオン化しにくいステンレス材料を用いたアクセサリーは金属アレルギーの原因物質となるハプテンの溶出が少ない、つまり金属イオンの溶出が少ないために金属アレルギーを起こしにくくなる、という効果を奏する。
【００４４】
≪実施形態２≫
【００４５】
<全体構成>
【００４６】
実施形態２は、材料組成が重量％で、カーボン０．０１０％以下、ニッケル１９．００％から２２．００％、クロム２４．００％から２６．００％、モリブデン３．００％から４．００％、その他不可避的不純物、からなるステンレス材料を用いた肌に接触して利用するアクセサリーに関する。
<実施形態２の構成の説明>
【００４７】
実施形態２のステンレス材料は、不動態皮膜の形成にあたって、ステンレス材料のクロムがカーボンと結合し炭化クロムを生成することによるクロムの不足をより確実に防ぐために、実施形態１と比較してカーボンを重量％で、さらに０．０１０％以下に減少させている。不動態皮膜は、ステンレス材料の表面付近にできる薄い層である。カーボンの影響はこの薄い層に影響を及ぼす。０．０１０％以上では、炭素の影響があるが、それ以下では、この影響は実質的に無視できる程度となる。
【００４８】
また、実施形態１と比較してモリブデンの添加量を重量％で、３．００％から４．００％に増加させることにより塩化物水溶液中における耐食性をさらに向上させている。このため、前記汗や海水や温泉などの塩化物イオンなどの塩化物イオンを含む場所における耐食性はさらに向上される。本実施形態の材料組成においてはニッケルの含有量が実施形態１に比べて多いために、本実施形態のステンレス材料では鋭敏化の影響が現れる領域が広がり、モリブデンが３．００％以下では、不動態皮膜の形成は不安定である。しかし、本実施形態のステンレス材料では、４．００％以上ではモリブデンの劇的な効果はあまり見られないか、酸に対して逆に劣化するために、４．００％を上限値としている。
【００４９】
さらに、ニッケルの含有量を重量％で、１９．００％から２２．００％へと大幅に増加させることによって、鋭敏化が現れるが、フェライト組織が現れにくくなり、シグマ相が実質的にあらわれなくなる。このため、強固な不動態皮膜が形成される。１９％以下では、フェライトが析出し、シグマ相があらわれ、２２％以上では、ニッケルの溶出の可能性も出てくるし、また、鋭敏化が現れやすくなる。この、ニッケル量を増加させることによって、モリブデンとの相乗効果によって、ＮａＣｌのような中性塩化物溶液に対する不動態皮膜の形成が確実なものとなる。
【００５０】
また、実施形態１に比較してクロムの量を重量％で、２４．００％から２６．００％に増加させる。クロムの増量により、さらに耐食性を向上させることが可能である。耐食性は向上するが実施形態１に述べたと同じ理由により、金属アレルギーへの影響は少ないという効果を奏する。２４．００％以下では、実施形態２に特徴的なさまざまな溶媒に対する不動態皮膜形成という効果が得られず、また、２６．００％以上ではフェライトが析出し、シグマ相があらわれるという問題が生じる。
【００５１】
また、前記ステンレス材料は、その他不可避的不純物を含み、たとえば、重量％で、シリコン１．００％以下、マンガン２．００％以下、リン０．０４５％以下、サルファ０．０３０％以下、であってもよい。
【００５２】
≪実施形態３≫
【００５３】
<実施形態３の構成>
【００５４】
実施形態３は、材料組成が、重量％で、カーボン０．０５０％以下、ニッケル６．００％から８．００％、クロム２５．００％から２８．００％、モリブデン２．００％から４．００％、その他不可避的不純物、からなるステンレス材料を用いた肌に接触して利用するアクセサリーに関する。
【００５５】
<実施形態３の構成の説明>
【００５６】
実施形態１よりもカーボン量は重量％で、０．０５０％以下と多くなっている。しかし、クロムを２５．００％から２８．００％と増量することによって、炭化クロム形成によるクロムの不足を補っている。本実施形態のステンレス材料においては、カーボンの重量％が０．０５％以上では、不動態皮膜が不安定なものとなる。
【００５７】
また、実施形態１に比べてニッケルの量は重量％で、６．００％から８．００％と抑えている。不動態皮膜が生成されるとは言え，僅かながらも溶出するニッケルの量を抑えている。この数値は、フェライトが析出しない下限の範囲であるということができる。本実施形態のステンレス材料では６．００％以下では、中性塩化物溶液に対しては、不動態皮膜は不安定となり、８．００％以上では不動態皮膜の安定性は６．００％から８．００％の範囲にあるステンレス材料とくらべて若干劣化する。
【００５８】
さらに、モリブデンは重量％で、２．００％から４．００％添加しているために、前記汗や海水や温泉などの塩化物イオンを含む場所における耐食性を向上している。本実施形態の組成のステンレス材料では、モリブデンが２．００％以下では、不動態皮膜が不安定となり、逆に、４．００％以上ではその増量の効果はほとんど変動しないか若干劣化する。
【００５９】
前記ステンレス材料は、特に、クロムの量を増加させていることが特徴である。クロムの量を多くすることによって、不動態皮膜の維持力を強化している。本実施形態の組成のステンレス材料では、クロムが２５．００％以下では、炭化クロムの形成が原因となり不動態皮膜形成のためのクロムが不足し、２８．００％以上ではその増量による効果は変わらないか、フェライトが析出するために若干劣化する。
【００６０】
前記ステンレス材料は、その他不可避的不純物が含まれ、例えば、重量％で、シリコン１．５０％以下、マンガン１．５０％以下、であってもよい。
【００６１】
≪実施形態４≫
【００６２】
<実施形態４の構成>
【００６３】
実施形態４は、材料組成が、重量％で、カーボン０．０３０％以下、ニッケル６．００％から８．００％、クロム２５．００％から２８．００％、モリブデン４％から６％、その他不可避的不純物、からなるステンレス材料を用いた肌に接触して利用するアクセサリーに関する。
【００６４】
<実施形態４の構成の説明>
【００６５】
実施形態４のカーボンは、実施形態１と同じく重量％で、０．０３０％以下であり、実施形態３に比べて炭化クロムの生成量を抑える。クロムの量は、実施形態３と等しく、重量％で、２５．００％から２８．００％であるために、実施形態３に比べて、カーボンの比率の低下とあいまって耐食性はさらに向上する。また、０．０３０％以上では、炭化クロムの形成が生じやすくなり不動態皮膜が完全ではなくなる。
【００６６】
また、ニッケルは重量％で、６．００から８．００％と、実施形態３と同量であるが組織がオーステナイトとなるために、強固な不動態皮膜ができると。６．００％以下ではフェライトが析出し中性塩化物に対する不動態皮膜は不安定になるが、８．００％以上ではモリブデンの増量の効果が顕著であり、ニッケルを８．００％以上増量してもその性質は変動しないか、若干劣化する。
【００６７】
モリブデンは、重量％で、４．００％から６．００％と実施形態３よりさらに増量しているために、前記汗や海水や温泉などの塩化物イオンなどの塩化物イオンを含む場所における耐食性は、実施形態３にくらべてさらに向上している。炭化物を減少させているのでクロムを増量したと同じ効果があり、さらに、このモリブデンの増量は、モリブデンが４．００％以下では、不動態皮膜の形成は不安定になるものの、４．００％以上では不動態皮膜の形成は安定になりさらに種々の塩化物イオンに対しても安定度は増す。しかし、モリブデンは６．００％以上添加してもその効果は、変わらないか、若干劣化する。
【００６８】
また、前記ステンレス材料は、その他不可避的不純物を含み、たとえば、重量％で、シリコン１．５０％以下、マンガン１．５０％以下、であってよい。
【００６９】
≪実施形態５≫
【００７０】
<実施形態５の構成>
【００７１】
金属イオンが溶出する速度と、金属と肌の間に流れる電流値は比例関係にある。この金属イオンが溶出する速度が大きいほど、電流値が高くなる。この電流値が高くなるほど、金属アレルギー、になりやすいという臨床データがある。言い換えれば、イオンの溶出速度が大きければ大きいほど、金属アレルギーになりやすい。これは、前記ハプテンがハプテンキャリアーと結合するその量がある閾値を越えた時点でアレルギー反応が生じるからである。この量が閾値以下の場合には、免疫機構は作動しないために、アレルギーが生じにくくなる。
【００７２】
実施形態５は、実施形態１から４を基本として、前記材料を構成する金属イオンの対汗溶出速度が、３５度摂氏から４５度摂氏の条件下で１００μｇ／ｃｍ２（平方センチメートル）／ｄａｙ以下であるアクセサリーに関する。
【００７３】
<実施形態５の構成の説明>
【００７４】
「イオンの対汗溶出速度」とは、肌に接触して利用するアクセサリーを構成する金属材料成分の中の金属イオンが汗の中に溶出する速度である。前記閾値には個人差があるために、前記イオンの対汗溶出速度は金属アレルギーの生じる確率を減じることはできるがゼロにすることはできない。この閾値は、金属によって異なるが、金属によらず、１００μｇ／ｃｍ２／ｄａｙとする。
【００７５】
なお、この数値は、体液の濃度つまり０．９％濃度であり、また、温度は、３５度から４５度の範囲での平均的な溶出速度である。３５度から４５度というのは、肌の温度としては高いが、金属アレルギーが起こる季節が汗をかきやすい夏場であり、この夏場に直射日光があたって肌の温度が上がった状態を想定している。
【００７６】
一方、複数の金属が接触してアクセサリーが構成され、作られている場合には、アクセサリーを構成する材料のうち、もっともイオン化傾向が高いものの溶出速度は、その材料が単独で用いられる場合よりも、はるかにその溶出速度は大きくなる。たとえば、亜鉛が単体で用いられる場合の３％食塩中の溶出速度を１．０とすると、銅と亜鉛が接触して用いられた場合の亜鉛は約２．５の溶出速度となり、さらに、亜鉛と鉄と銅が接触して用いられた場合の亜鉛は約７．０の溶出速度となる。これは、分極により、もっとも電位の低い金属の溶出が集中するからである。
【００７７】
したがって、複数の材料を用いたアクセサリーは、単体の金属がいかに溶出速度が低いレベルであっても、金属アレルギーを考えた観点からは、作るべきではない。
【００７８】
また、イオン溶出速度とは別に、たとえば、アレルギーになるかならないかは、ニッケルがハプテンキャリヤーと結合するためのニッケル結合モチーフを持っているかどうか、が問題になるとも言われている。また、生体がどの金属に対する結合モチーフをもっているかは、個人差がある、したがって、そうした個人的特性を考慮して溶出速度を変えることは現実的に不可能であるために、本実施例では、溶出速度を限定することによって、金属アレルギーを抑えるという考え方を採用している。
【００７９】
ただし、アクセサリーを装着する前に、どのような金属種に対してアレルギー反応を示すかというアレルギー反応テストができるために、このようなテストによって、個人差を判断するということも考えられる。しかし、アレルギー反応は、遺伝的な要因だけで決まるものではなく、後天的な免疫機構による抗体の産生によっても起こるために、個人差を配慮したアクセサリーの金属種の選定は、医学的にも問題がある。したがって、閾値を決めるという本実施形態は、医学的な合理性がある。
【００８０】
実施形態１から実施形態４のいずれか一に示すように、イオン化して溶出する速度を成分規定を介して保証する方法は、優れた方法である。この成分規定に加えるに本実施形態のイオンの対汗溶出速度を制限する方法を用いることによって、金属アレルギーを起こさない安心安全なアクセサリーを製造できる。
【００８１】
≪実施形態６≫
【００８２】
<実施形態６の構成>
【００８３】
実施形態６は、実施形態１から５を基本として、前記材料を構成する金属イオンの対汗溶出速度が、３５度摂氏から４５度摂氏の条件下で５０μｇ／ｃｍ２／ｄａｙ以下である請求項１から４のいずれか一に記載のアクセサリーに関する。
【００８４】
<実施形態６の構成の説明>
【００８５】
実施形態６は、イオンの対汗溶出速度が、５０μｇ／ｃｍ２／ｄａｙ以下であるステンレス材料である。
【００８６】
生体に存する金属との結合モチーフ、先天的な遺伝的特性もさることながら、さらに、汗をかきやすい体質がある。また、職業柄、工場などにおいて高温下での勤務が多い場合、さらに、炎天下での作業の多い工事現場作業者など、イオンが溶出する溶媒の条件に関わる因子は多い。また、汗が乾燥するプロセスを通じて溶媒の濃度は高くなり、さらに、イオンの溶出速度が速くなる原因が作られる。
【００８７】
特に汗をかきやすい条件の場合には、汗の量が増加するが、汗の塩分濃度は下がるという傾向にある。塩分量に換算すれば、二倍程度になり、金属のイオン化し易さが実施形態５にくらべて二倍になると考えて、本実施形態においては、実施形態５の半分の５０μｇ／ｃｍ２／ｄａｙと設定した。
【００８８】
このために、本実施形態では、さらに厳しい対汗溶出速度を設定することにより、こうした作業環境を配慮した金属アレルギー防止の対策を講ずることが可能となる。
【００８９】
≪実施形態７≫
【００９０】
<実施形態７の構成>
【００９１】
実施形態７は、実施形態１から６を基本として、前記材料を構成する金属イオンの対汗溶出速度が、３５度摂氏から４５度摂氏の条件下で５０μｇ／ｃｍ２／ｄａｙ以下である請求項１から５のいずれか一に記載のアクセサリーに関する。
【００９２】
<実施形態７の構成の説明>
【００９３】
実施形態６で述べた条件に加えて、漁業、温泉地、塩素濃度の高いプールなどの環境にさらされる場合では、イオン溶出の原因となる溶媒に常に接しているために、さらに、イオン溶出の量は多くなる。このために、閾値をさらに厳しく設定する必要が考えられる。また、特に、すでに金属アレルギー体質になっており、抗体ができている場合には、アクセサリーに対して厳しい条件が課せられる。
【００９４】
なお、実施形態７においては、対汗溶出速度をアクセサリーの評価基準としているが、たとえば、海水は、前記体液の三倍から四倍の濃度を有しており、金属イオンの溶出速度がこの溶媒の濃度に比例すると考えて、安全率をとって、実施形態６の５０μｇ／ｃｍ２／ｄａｙに対して、その５分の１の値である１０μｇ／ｃｍ２／ｄａｙを閾値として採用している。
【００９５】
実施形態１から４の金属とくに、実施形態２または実施形態４の金属は、こうした塩化物イオンの多い環境に適したステンレス材料である。
【００９６】
また、こうした厳しい環境においては、実施形態２または実施形態４のような、ニッケル、モリブデンとクロムの重量％を増加させたステンレス材料が有効である。汗に加えるに、その他の溶媒が含む塩化物イオンが不動態皮膜を破壊することを防止できるのは、ニッケルとクロムによるオーステナイトの組織の形成と、モリブデンの増量による耐塩性の向上という相乗効果があるからである。
【図面の簡単な説明】
【００９７】
【図１】金属アレルギーが生じる機序を説明する図
【図２】実施形態１の主要な成分を示した図
【図３】実施形態２の主要な成分を示した図
【図４】実施形態３の主要な成分を示した図
【図５】実施形態４の主要な成分を示した図
【符号の説明】
【００９８】
０１０１  アクセサリー
０１０２  ハプテン（ここでは金属イオン）
０１０３  ハプテンキャリヤー
０１０４  血管および血流
０１０５  エフェクターＴ細胞
０１０６  汗（溶媒）
【図１】
2005110817.tif 000003
【図２】
2005110817.tif 000004
【図３】
2005110817.tif 000005
【図４】
2005110817.tif 000006
【図５】
2005110817.tif 000007